ТИПОГРАФСКАЯ КРАСКА ИЛИ ПОКРОВНЫЙ ЛАК ОТТИСКА С ВОЗОБНОВЛЯЕМЫМ СВЯЗУЮЩИМ КОМПОНЕНТОМ

1. Типографская краска, в частности краска для глубокой печати или краска для флексографской печати, содержащая нитрованный лигнин в качестве по меньшей мере одного связующего компонента.
2. Типографская краска по п. 1, в которой нитрованный лигнин получен нитрованием щелочного лигнина азотной кислотой при температуре, не превышающей 28°C, в присутствии растворителя, не смешивающегося с водой и инертного к азотной кислоте.
3. Типографская краска по п. 2, в которой щелочной лигнин получен подверганием лигнина хемотермомеханической обработке, включающей механический сдвиг при максимальной температуре от приблизительно 100 до 220°C и давлении от приблизительно 0,5 до 10 атмосфер в присутствии добавки, такой как гликоль, которая понижает температуру размягчения лигнина.
4. Типографская краска по любому из пп. 1-3, которая содержит по меньшей мере один дополнительный связующий компонент, выбранный из группы, состоящей из полиуретановых смол, кетонных смолы или полиамидных смол.
5. Типографская краска по любому из пп. 1-3, которая дополнительно содержит краситель, предпочтительно пигмент.
6. Типографская краска по п. 4, которая дополнительно содержит краситель, предпочтительно пигмент.
7. Типографская краска по любому из пп. 1-3, которая дополнительно содержит растворитель и, необязательно, добавки.
8. Типографская краска по п. 4, которая дополнительно содержит растворитель и, необязательно, добавки.
9. Типографская краска по п. 5, которая дополнительно содержит растворитель и, необязательно, добавки.
10. Типографская краска по п. 6, которая дополнительно содержит растворитель и, необязательно, добавки.
11. Покровный лак оттиска, содержащий нитрованный лигнин в качестве по меньшей мере одного связующего компонента.
12. Покровный лак оттиска по п. 11, в котором нитрованный лигнин получен нитрованием щелочного лигнина азотной кислотой при температуре, не превышающей 28°C, в присутствии растворителя, который не смешивается с водой и является инертным к азотной кислоте.
13. Покровный лак оттиска по п. 11 или 12, в котором щелочной лигнин получен подверганием лигнина хемотермомеханической обработке, включающей механический сдвиг при максимальной температуре от приблизительно 100 до 220°C и давлении от приблизительно 0,5 до 10 атмосфер в присутствии добавки, такой как гликоль, которая снижает температуру размягчения лигнина.
14. Покровный лак оттиска по п. 11 или 12, который содержит по меньшей мере один дополнительный связующий компонент, выбранный из группы, состоящей из полиуретановых смол, кетонных смол или полиамидных смол.
15. Покровный лак оттиска по п. 13, который содержит по меньшей мере один дополнительный связующий компонент, выбранный из группы, состоящей из полиуретановых смол, кетонных смол или полиамидных смол.
16. Покровный лак оттиска по п. 11 или 12, который дополнительно содержит растворитель и, необязательно, добавки.
17. Покровный лак оттиска по п. 13, который дополнительно содержит растворитель и, необязательно, добавки.
18. Покровный лак оттиска по п. 14, который дополнительно содержит растворитель и, необязательно, добавки.
19. Покровный лак оттиска по п. 15, который дополнительно содержит растворитель и, необязательно, добавки.
20. Способ получения типографской краски, в частности, краски для глубокой печати или краски для флексографской печати, или покровного лака оттиска, включающий стадии:
- получения нитрованного лигнина нитрованием щелочного лигнина и растворением указанного нитрованного лигнина в ацетоне, чтобы получить 50% раствор в ацетоне;
- смешивание указанного раствора нитрованного лигнина в ацетоне с одним или больше компонентами, выбранными из группы, состоящей из красителя, предпочтительно, пигмента по меньшей мере одного растворителя и необязательных добавок.
21. Способ по п. 20, в котором нитрованный лигнин получают суспендированием щелочного лигнина в органической жидкости, не смешивающейся с водой, которая инертна к азотной кислоте, такой как тетрахлорметан, и проведением реакции лигнина с азотной кислотой при температуре, не превышающей 28°C в течение от 2 ч, наиболее предпочтительно в течение от 4 до 8 ч.
4
22. Способ по п. 20 или 21, в котором после завершения реакции нитрованный лигнин промывают водой и CCl.
23. Применение нитрованного лигнина для получения типографской краски, в частности, краски для глубокой печати или краски для флексографской печати, согласно любому из пп. 1-10, или покровного лака оттиска по любому из пп. 11-19.